СПОСОБ ПОЛУЧЕНИЯ ЦИАНИСТОГО ВОДОРОДА

1. Способ получения цианистого водорода путем взаимодействия окиси углерода и аммиака в газовой фазе в присутствии катализатора, в основном состоящего из оксида алюминия в виде порошков или зерен, отличающийся тем, что взамен применяют катализаторы, изготовленные в виде металлических сплавов с применением технологии порошковой металлургии в виде тонких круглых труб, расположенных в синтез-реакторе в виде вертикальных и горизонтальных рядов, образующих каскады сеток без контакта, сплав трубчатых катализаторов состоит из смеси: электродных масс, окисей железа (III); окиси алюминия; окиси магния; окисей кремния и двуокиси тория.
2. Способ по пункту 1, отличающийся тем, что каждый ряд катализаторов соединены последовательно, нагреваются переменным током во внутри расположенной спиралью и находятся в нагретом состоянии в зависимости от задаваемой нагрузки 500-1000°С с возбуждающим эффектом.
3. Способ по пункту 1-2, отличающийся тем, что сам синтез-реактор находится в нагретом состоянии не менее 300°С через обогревающую рубашку, где постоянно циркулирует в замкнутом режиме обогревающий агент.
4. Способ по пункту 1, отличающийся тем, что в реактор окиси углерода и аммиака подаются не в нагретом состоянии.
3
5. Способ по пункту 1, отличающийся тем, что процесс синтеза в контактном реакторе проводят при не менее 70% цианистого водорода, который поддерживается обратной циркуляцией, при этом соотношение подачи исходного сырья CO:NH=1,7:1.